(57)【要約】【課題】  優れた複屈折性と、十分に高い透明性を有する光学異方性重合体薄膜を製造する方法を提供すること。【解決手段】  室温において液晶相を示す液晶性単量体を含有してなる光重合性組成物の薄層を形成し、この薄層における液晶性単量体の分子を配向させる配向処理を行った後に、当該薄層を形成する光重合性組成物を重合させる重合工程を行うことにより、複屈折性を有する光学異方性重合体の薄膜を製造する方法において、光重合性組成物を重合させる重合工程において、当該光重合性組成物の薄層に紫外線を照射することにより光重合処理が行われ、この光重合処理に続いて加熱重合処理が行われる。【選択図】  図１
2008076790.tif 000002
【特許請求の範囲】
【請求項１】
室温において液晶相を示す液晶性単量体を含有してなる光重合性組成物の薄層を形成し、この薄層における液晶性単量体の分子を配向させる配向処理を行った後に、当該薄層を形成する光重合性組成物を重合させる重合工程を行うことにより、複屈折性を有する光学異方性重合体の薄膜を製造する方法において、
光重合性組成物を重合させる重合工程において、当該光重合性組成物の薄層に紫外線を照射することにより光重合処理が行われ、この光重合処理に続いて加熱重合処理が行われることを特徴とする光学異方性重合体薄膜の製造方法。
【請求項２】
重合工程の光重合処理は、重合転換率が３０〜８０質量％となる条件で行われることを特徴とする請求項１に記載の光学異方性重合体薄膜の製造方法。
【請求項３】
重合工程の加熱重合処理は、１００〜２００℃、１〜３０時間の条件で行われることを特徴とする請求項１または請求項２に記載の光学異方性重合体薄膜の製造方法。
【請求項４】
光重合性組成物に重合調節剤が添加されていることを特徴とする請求項１〜請求項３のいずれかに記載の光学異方性重合体薄膜の製造方法。
【請求項５】
重合調節剤が、２，４−ジフェニル−４−メチル−１−ペンテンおよび１，１−ジフェニルエチレンのいずれかであることを特徴とする請求項４に記載の光学異方性重合体薄膜の製造方法。
【請求項６】
重合工程の光重合処理において、照射される紫外線の強度および／または照射時間が調節されたものであることを特徴とする請求項１〜請求項５のいずれかに記載の光学異方性重合体薄膜の製造方法。
【請求項７】
液晶性単量体が、下記一般式（１）で表される単官能アクリレート化合物および単官能メタクリレート化合物から選ばれたものであることを特徴とする請求項１〜請求項６のいずれかに記載の光学異方性重合体薄膜の製造方法。
【化１】
2008076790.tif 000009
【請求項８】
液晶性単量体が、下記一般式（２）で表される化合物（Ａ）および一般式（３）で表される化合物（Ｂ）の両方または一方よりなるものであることを特徴とする請求項７に記載の光学異方性重合体薄膜の製造方法。
【化２】
2008076790.tif 000010
【請求項９】
光重合性組成物が、前記液晶性単量体と共重合する多官能性単量体よりなる架橋性単量体成分を含有することを特徴とする請求項１〜請求項８のいずれかに記載の光学異方性重合体薄膜の製造方法。
【請求項１０】
間隙を介して対向する平行に配置された少なくとも一方が透明な２枚の成型用基板により構成された成形用空間を有するキャスト用セルを用い、
当該キャスト用セル内に、室温において液晶相を示す液晶性単量体を含有してなる光重合性組成物の薄層が形成された成形用複合体を形成し、
この成形用複合体に対して、磁力線の方向がキャスト用セルの成型用基板の表面に対して傾斜した状態で、強度３テスラ以上の平行磁場を作用させることにより、前記薄層における液晶性単量体の分子を配向させる配向処理を行うことを特徴とする請求項１〜請求項９のいずれかに記載の光学異方性重合体薄膜の製造方法。
【請求項１１】
超電導磁石により平行磁場が形成される配向処理領域を有する平行磁場形成機構と、この平行磁場形成機構における配向処理領域を通過するよう移動する搬送機構とを備えてなる配向処理装置を用い、
この配向処理装置において、前記搬送機構により、成形用複合体を、その薄層が平行磁場の磁力線の方向に対して傾斜した状態で当該配向処理領域を通過するよう搬送することにより、配向処理が行われることを特徴とする請求項１０に記載の光学異方性重合体薄膜の製造方法。
【発明の詳細な説明】
【技術分野】
【０００１】
本発明は、例えば、ＣＣＤ素子（電荷結合素子）、ＭＯＳ素子（金属−酸化物−半導体素子）などよりなる撮像素子を始めとする光像処理装置に好適に用いられる光学的ローパスフィルター、特に複屈折型の高分子製光学的ローパスフィルターとして好適に使用される、複屈折性を有する光学異方性重合体薄膜の製造方法に関する。
【背景技術】
【０００２】
一般に、ＣＣＤ素子やＭＯＳ素子などよりなる撮像素子を用いた撮像光学系においては、被写体光の高空間周波数成分を制限し、擬似信号の発生に伴う被写体による光とは異なる色光成分を除去するために、光学的ローパスフィルターが用いられている。
従来において、かかる光学的ローパスフィルターとしては、複屈折物質中における常光線と異常光線との分離による光学的ローパス特性を利用した、例えば水晶などによる複屈折型のものが多く使用されている。
【０００３】
而して、複屈折型の光学的ローパスフィルターにおいて、目的とする空間遮断周波数を得るためには、常光線と異常光線との変位距離の設定が重要である。
常光線と異常光線との変位距離Ｓは下記の数式（１）により表される（「結晶光学」ｐ１９８：森北出版）。
【０００４】
【数１】
2008076790.tif 000003
【０００５】
この数式（１）から明らかなように、一定の大きさの変位距離Ｓを有する光学的ローパスフィルターにおいては、当該光学的ローパスフィルターを構成する材料が、屈折率の異方性（ｎe −ｎo ）の程度が大きく、被写体光線の入射面の法線と当該光学的ローパスフィルターの光軸（遅相軸）とのなす角度（以下、「配向角」ともいう。）ψの大きさが４５度またはその近傍のものである場合に、当該光学的ローパスフィルターは厚みが小さいものとなる。
従って、複屈折型の光学的ローパスフィルターであって小型化のものを得るためには、光学的ローパスフィルターの基材として、屈折率の異方性が大きく、配向度が４５度またはその付近にあるものを用いることが望ましい。
【０００６】
従来、光学的ローパスフィルターの基材の一つとして、水晶板が用いられている。この水晶板は、水晶の単結晶を合成し、これに切削加工、研磨加工などの後加工を施すことにより得られるものであるが、水晶の単結晶の合成およびその後加工には、それぞれ多大な時間と労力が必要である。しかも、水晶板は、屈折率の異方性がおよそ９×１０-3と小さいものであるので、所定の空間遮断周波数を有するものとするためには、水晶板の厚さを１〜２ｍｍと相当に大きくすることが必要となり、その結果、光学的ローパスフィルターの小型化および軽量化を図ることは困難であった。
【０００７】
また、屈折率の異方性が大きい材料としては、方解石、ルチルなどが知られているが、これらは水晶と同様に無機材料であるため、単結晶の合成、後加工などに多大の時間と労力を要する問題がある。
【０００８】
一方、有機材料、特に高分子材料を用いると、これに延伸処理を行うことによって複屈折性を有するフィルムを得ることができる。しかしながら、光学的に均一なフィルムが得られる延伸条件下では、水晶以上に高い複屈折性を有するものを得ることが困難であり、また、配向角を自由に設定することができず、実際上ほぼ０度に固定される、という問題点がある。
【０００９】
更に、液晶性を有する重合性単量体を用い、当該単量体の液晶分子を配向させた状態で重合させて硬化させることにより、複屈折性を有する重合体フィルムを得る方法が提案されている（例えば、特許文献１〜４）。
【００１０】
しかしながら、このような方法によって実際に得られるフィルムは、複屈折特性の点では満足すべきものであっても、殆ど不可避的に透明性が低いものとなってしまう、という問題点があり、そのために当該フィルムを光学装置に適用する場合に大きな制約が伴い、結局、水晶に匹敵する光学的ローパスフィルターを得ることができない。
【００１１】
以上の問題点について本発明者らがその原因を究明する研究を重ねたところ、液晶分子の配向処理の後の重合反応においては、単量体分子間に結合が形成されることに伴い、生成される重合体分子およびその周囲の単量体分子の配向状態が乱れたものとなってしまい、このことが重合体において高い透明性を得ることができない理由の一つである、という結論が得られるに至った。
【００１２】
【特許文献１】特開平５−２１５９２１号公報
【特許文献２】特開平８−１２２７０８号公報
【特許文献３】特開平８−２８３７１８号公報
【特許文献４】特開２０００−１７８２３３号公報
【発明の開示】
【発明が解決しようとする課題】
【００１３】
本発明は、以上の事情を背景としてなされたものであって、その目的は、優れた複屈折性と、十分に高い透明性を有する光学異方性重合体薄膜を製造する方法を提供することにある。
【課題を解決するための手段】
【００１４】
本発明の光学異方性重合体薄膜の製造方法は、室温において液晶相を示す液晶性単量体を含有してなる光重合性組成物の薄層を形成し、この薄層における液晶性単量体の分子を配向させる配向処理を行った後に、当該薄層を形成する光重合性組成物を重合させる重合工程を行うことにより、複屈折性を有する光学異方性重合体の薄膜を製造する方法において、
光重合性組成物を重合させる重合工程において、当該光重合性組成物の薄層に紫外線を照射することにより光重合処理が行われ、この光重合処理に続いて加熱重合処理が行われることを特徴とする。
【００１５】
本発明の方法において、重合工程の光重合処理は、重合転換率が３０〜８０質量％となる条件で行われることが好ましい。
また、重合工程の加熱重合処理は、１００〜２００℃、１〜３０時間の条件で行われることが好ましい。
【００１６】
光重合性組成物に重合調節剤が添加されていることが好ましい。
この重合調節剤は、２，４−ジフェニル−４−メチル−１−ペンテンおよび１，１−ジフェニルエチレンのいずれかであることが好ましい。
【００１７】
重合工程の光重合処理において、照射される紫外線の強度および／または照射時間が調節されたものであることが好ましい。
【００１８】
液晶性単量体が、下記一般式（１）で表される単官能アクリレート化合物および単官能メタクリレート化合物から選ばれたものであることが好ましい。
【００１９】
【化１】
2008076790.tif 000004
【００２０】
上記の液晶性単量体は、下記一般式（２）で表される化合物（Ａ）および一般式（３）で表される化合物（Ｂ）の両方または一方よりなるものであることが好ましい。
【００２１】
【化２】
2008076790.tif 000005
【００２２】
光重合性組成物が、前記液晶性単量体と共重合する多官能性単量体よりなる架橋性単量体成分を含有することが好ましい。
【００２３】
上記の光学異方性重合体薄膜の製造方法においては、間隙を介して対向する平行に配置された少なくとも一方が透明な２枚の成型用基板により構成された成形用空間を有するキャスト用セルを用い、
当該キャスト用セル内に、室温において液晶相を示す液晶性単量体を含有してなる光重合性組成物の薄層が形成された成形用複合体を形成し、
この成形用複合体に対して、磁力線の方向がキャスト用セルの成型用基板の表面に対して傾斜した状態で、強度３テスラ以上の平行磁場を作用させることにより、前記薄層における液晶性単量体の分子を配向させる配向処理を行うことが好ましい。
【００２４】
更に、上記のキャスト用セルを用いる場合においては、超電導磁石により平行磁場が形成される配向処理領域を有する平行磁場形成機構と、この平行磁場形成機構における配向処理領域を通過するよう移動する搬送機構とを備えてなる配向処理装置を用い、
この配向処理装置において、前記搬送機構により、成形用複合体を、その薄層が平行磁場の磁力線の方向に対して傾斜した状態で当該配向処理領域を通過するよう搬送することにより、配向処理が行われることが好ましい。
【発明の効果】
【００２５】
本発明の光学異方性重合体薄膜の製造方法においては、液晶性単量体を含有してなる光重合性組成物の薄層に対して平行磁場を作用させることにより当該薄層を形成する液晶性単量体の分子を配向させて重合を行う重合工程を有し、当該重合工程では、光重合処理とこれに続く加熱重合処理とが行われ、光重合処理では重合反応を十分に進行させずに重合転換率が適度の範囲に止まるようにし、残余の重合性成分が加熱重合処理により重合される。
【００２６】
このような方法によれば、光重合処理において、配向された状態で液晶性単量体が重合されることにより配向状態のメソゲンが生成され、この配向メソゲンに規制された状態で残余の重合性成分が加熱重合処理において重合されるため、生成される重合体は、分離幅の大きい、きわめて優れた複屈折性を有するものとなると共に、配向メソゲンにより配向の乱れが小さく抑制されるために、ヘイズ値がきわめて小さく、非常に高い透明性を有する光学異方性重合体薄膜が得られる。
【発明を実施するための最良の形態】
【００２７】
以下、本発明の光学異方性重合体薄膜の製造方法の好適な一例について、具体的に説明する。
〔成型用複合体の作製〕
＜キャスト用セル＞
図１は、本発明の方法を実施するために好適に用いられるキャスト用セルの一例の構成を示す説明用断面図である。このキャスト用セル１０は、一定の厚みの間隙Ｇを介して２枚の平板状の透明なガラスよりなる成型用基板１２，１２を互いに対向するよう平行に配置し、その状態で当該２枚の成型用基板１２，１２の外周面にわたってシール用テープ１４を共通に貼り付けることにより作製され、内部にシールされた成型用空間が形成されている。
【００２８】
成型用基板１２，１２を構成する材料としては、有機材料または無機材料を用いることができる。
ここに有機材料の具体例としては、ポリエチレンテレフタレート、ポリカーボネート、ポリイミド、ポリメタクリル酸メチル、ポリスチレン、ポリエチレン、ポリ塩化ビニル、ポリテトラフルオロエチレン、ポリクロロフルオロエチレン、ポリアリレート、ポリスルホン、セルロース、ポリエーテルケトンなどを挙げることができる。また、無機材料の具体例としては、シリコン、ガラスなどを挙げることができる。
【００２９】
＜光重合性組成物の薄層＞
図２に示すように、このキャスト用セル１０における成型用基板１２，１２間の間隙Ｇよりなる成型用空間内に、室温において液晶相を示す単量体による液晶性単量体成分を含有してなる光重合性組成物を注入して保持させることにより、光重合性組成物の薄層Ｌが形成された成型用複合体２０を形成する。
以上において、２枚の成型用基板１２，１２の間の間隙Ｇの大きさは、目的とする光学異方性重合体薄膜の厚みの大きさに応じて設定され、通常、１０〜２００μｍである。
【００３０】
〔配向処理〕
このようにして得られる、成型用基板１２，１２と光重合性組成物の薄層Ｌとよりなる成型用複合体２０に対して、配向処理が行われる。
具体的には、図３に示すように、平行磁場が作用されている場において、成型用複合体２０を、その成型用基板１２の表面が磁力線の方向と傾斜角度θをなす方向に伸びる状態に保持することにより、光重合性組成物の薄層Ｌに平行磁場を作用させ、これにより、液晶性単量体成分の液晶分子Ｍを磁力線の方向と直角な方向に配向させる。
【００３１】
この配向処理においては、光重合性組成物の薄層Ｌに作用される平行磁場の強度は３テスラ以上とされることが好ましく、特に５テスラ以上であることが好ましい。このような高い強度の平行磁場は、例えば超伝導磁石を用いた平行磁場処理装置によって形成することができる。平行磁場の強度の上限は特に規定されるものではないが、実際上、２０テスラ以下が好ましく、より好ましくは１５テスラ以下である。
【００３２】
また、この配向処理においては、成型用複合体２０の温度を、光重合性組成物の液晶性単量体成分が液晶性を示す状態に維持される温度である室温（例えば２５℃）に維持することが必要である。
【００３３】
平行磁場の磁力線の方向に対する傾斜角度θの大きさは、得られる光学異方性重合体薄膜の用途によって適宜設定することができるが、４５度またはその近傍であることが好ましい。
【００３４】
配向処理のために成型用複合体に平行磁場が作用される時間は、液晶性単量体成分の液晶分子Ｍが十分に配向された状態が得られるのであれば、特に限定されるものではないが、例えば１分間乃至１０分間である。
【００３５】
平行磁場の作用によって液晶分子を配向させる手段によれば、成型用複合体の面方向に対する磁力線の方向の傾斜角度を制御することにより、光重合性組成物における液晶分子の配向角を十分に制御することができ、その結果、得られる光学異方性重合体薄膜における厚み方向に対する遅相軸の角度を、広い範囲において任意に調節することができるので、好ましい。
【００３６】
〔重合工程〕
このようにして配向処理がなされた成型用複合体２０の薄層Ｌに対して、光重合処理およびこれに続く加熱重合処理が行われ、これにより、薄層Ｌを形成する光重合性組成物が重合される。
【００３７】
＜光重合処理＞
配向処理がなされた成型用複合体２０に対して、例えば紫外線放射ランプよりの紫外線を、キャスト用セル１０における透明な成型用基板１２を介して薄層Ｌに照射することにより、光重合性組成物について光重合処理が行われる。
【００３８】
この光重合処理は、光重合性組成物の重合反応が十分に進行しない条件で行われることが必要であり、その重合の程度は、重合転換率が３０〜８０質量％の範囲で止まる程度とされ、特に４０〜７０質量％であることが好ましい。
【００３９】
光重合反応は、通常、きわめて迅速に生じて短時間のうちに完結するものであるから、本発明の方法における光重合処理においては、重合転換率を制御するための手段が適用されることが好ましい。
このような重合転換率制御手段としては、例えば連鎖移動剤などよりなる重合調節剤を光重合性組成物に含有させる手段、光重合処理において照射される紫外線の強度および／または照射時間を制御する手段が有効であり、実際には、これらの手段が組合せて適用されることが好ましい。
【００４０】
重合調節剤は、特に限定されるものではないが、例えば２，４−ジフェニル−４−メチル−１−ペンテン、１，１−ジフェニルエチレンなどを好ましいものとして用いることができる。
また、光重合処理において、成型用複合体に対する紫外線照射条件は、用いられる液晶性単量体の種類および量、光重合開始剤の種類および量、その他の条件によっても異なるが、紫外線の強度は例えば１０〜３０ｍＷ／ｃｍ2 の範囲において調整されて設定されることが好ましく、照射時間は例えば５〜３６０秒間の範囲において調整されて設定されることが好ましい。
【００４１】
光重合処理における成型用複合体の温度は、用いられる光重合性組成物における液晶性単量体の液晶状態が保持される範囲の温度とする必要があるが、できるだけ室温に近い温度乃至は結晶が析出しない程度の低温を選択することが好ましい。
【００４２】
以上のようにして光重合処理が行われることにより、成型用複合体２０における薄層Ｌを形成する光重合性組成物はその一部が重合されるが、配向状態の液晶性単量体の液晶分子が重合されるために、形成されるメソゲンも配向された状態のものとなる。
【００４３】
＜加熱重合処理＞
以上の光重合処理が終了した成型用複合体２０は、続いて加熱重合処理に供される。この加熱重合処理においては、当該成型用複合体２０を加熱することにより、薄層Ｌにおける残余の重合性成分、すなわち未反応の単量体やオリゴマーが重合され、これにより、硬化した光学異方性重合体薄膜が形成される。
【００４４】
加熱重合処理は、例えば、加熱温度１００〜２００℃、加熱時間１〜３０時間の条件で行われることが好ましい。
この加熱重合処理においては、既に形成されている配向メソゲンによって規制された状態で残余の重合性成分が重合されるため、この加熱重合処理の後に得られる重合体は、高い配向状態が維持されたものとなり、その結果、優れた複屈折性を有する光学異方性重合体薄膜が製造される。
【００４５】
もし、配向メソゲンが存在しない状態で加熱重合処理が行われた場合には、生成する重合体成分は、配向の点では全く無秩序な状態のものとなり、その場合には、優れた複屈折性を示す重合体膜を得ることができない。
【００４６】
本発明において、光重合性組成物の液晶性単量体成分を構成する単量体としては、上記一般式（１）で表される単官能アクリレートであって、例えば室温またはその付近の温度において液晶相を示すものが用いられる。
【００４７】
一般式（１）で表される化合物の代表的な具体例およびその液晶の相転移温度を下記式（ａ）〜（ｄ）に示すが、本発明において使用することのできる単官能アクリレート化合物または単官能メタクリレート化合物は、これらに限定されるものではない。
【００４８】
【化３】
2008076790.tif 000006
【００４９】
上記式（ａ）〜（ｄ）において、シクロヘキサン環はトランスシクロヘキサン環を表し、相転移スキームのＣＲは結晶相、ＮＥはネマチック相、ＩＳは等方性液体相を表し、温度は相転移温度を表す。
【００５０】
以上の液晶性単量体のうち、特に上記式（２）で表される化合物（Ａ）および式（３）で表される化合物（Ｂ）の一方または両方を用いることが好ましい。なお、化合物（Ａ）は式（ａ）で示されるものであり、化合物（Ｂ）は式（ｄ）で示されるものである。
【００５１】
本発明においては、光重合性組成物として、用いられる液晶性単量体と共重合する多官能性単量体よりなる架橋性単量体成分を含有するものを用いることができる。
架橋性単量体成分を構成する多官能性単量体としては、複数の重合性官能基を有し、液晶性単量体成分の単量体と共重合するものである。この多官能性単量体は、それ自体が液晶性を示すものであっても、示さないものであってもよいが、液晶性単量体成分と混合されたときに、当該液晶性単量体成分の液晶性を大きく損なわないものであるものが重要である。
【００５２】
このような多官能性単量体として好ましいものは、分子中に２つ以上のベンゼン核を有する多官能アクリレート化合物または多官能メタクリレート化合物である。
この多官能性単量体は、分子構造的に、複数の重合性官能基と、ベンゼン核などの芳香環や環状脂肪族基などからなるメソゲン基（液晶性を示す剛直な部分）あるいはメソゲン類似基との間が、炭素原子数が３以上のアルキレン基や、２つ以上のエチレングリコールユニットなどよりなる比較的大きなスペーサ原子団によって柔軟に結合されているものであることが好ましい。
そのような多ベンゼン核含有化合物の具体例としては、例えば特開２０００−１７８２３３号公報に開示されているものを挙げることができる。
【００５３】
光重合性組成物において、架橋性単量体成分の含有割合は例えば２５〜１００質量％とすることができる。
【００５４】
光重合性組成物としては、その屈折率の異方性が０．０７以上となるように調製されたものを用いることが好ましい。
また、光重合性組成物の重合反応性を向上させることを目的として、光重合開始剤や増感剤を添加してもよい。
ここに、光重合開始剤としては、例えば、公知のベンゾインエーテル系化合物類、ベンゾフェノン化合物類、アセトフェノン化合物類、ベンジルケタール化合物類、ビスアシルホスフィンオキサイド化合物類などから選択したものを用いることができる。
光重合開始剤の使用割合は、光重合性組成物に対して３質量％以下、特に２質量％以下であることが好ましい。
【００５５】
本発明において、光重合性組成物における液晶性単量体の液晶分子を配向した状態とする手段としては、光重合性組成物に磁力線の方向が特定の方向となるよう平行磁場を印加することにより液晶分子を配向させる手段が用いられるが、他の公知の手段、例えば、基板上にプレチルト角を与えるポリイミド膜などよりなる配向膜を形成することにより液晶分子を配向させる手段などを併用することができる場合もある。
【００５６】
平行磁場を印加することにより液晶分子を配向させる手段によれば、成型用複合体の面方向に対する磁力線の方向の傾斜角度を制御することにより、光重合性組成物における液晶分子の配向角を制御することができ、その結果、得られる光学異方性重合体薄膜における厚み方向に対する遅相軸の角度を、広い範囲において任意に調節することができるので、好ましい。
【００５７】
本発明においては、配向処理における平行磁場の強さは、例えば３テスラ以上とすることにより、確実に、厚みが１０〜２００μｍであってヘイズ値が１．５％以下である光学異方性重合体薄膜を形成することができる。このように強度の大きい平行磁場は、例えば超伝導磁石を利用した平行磁場発生装置によって実現することができる。
【００５８】
本発明においては、超伝導磁石により平行磁場が形成される配向処理領域を有する平行磁場形成機構と、この平行磁場形成機構における配向処理領域を通過するよう移動する搬送機構とを備えてなる配向処理装置を用い、この配向処理装置において、前記搬送機構により、成型用複合体を、その薄層が平行磁場の磁力線の方向に対して特定の傾斜角度で傾斜した状態で当該配向処理領域を通過するよう搬送する方法によって配向処理を行うことが好ましく、これにより、成型用複合体の薄層における液晶性単量体に対して高い効率で所期の配向処理を行うことができる。
【００５９】
また、キャスト用セルは上記の例の構成に限定されず、例えば、間隙を介して対向する平行に配置された少なくとも一方が透明な２枚の成形用基板の間にスペーサを配置し、当該２枚の成形用基板によって区画された成形用空間を有するキャスト用セルを用いることもできる。
【００６０】
上記のようにキャスト用セルを用いる方法によれば、２枚の成型用基板と、この成型用基板の間に介在する、遅相軸が厚み方向に対して特定の角度をなしている光学異方性重合体薄膜とよりなるセル複合体が得られる。このセル複合体は、そのままで光学的ローパスフィルターとして使用することのできるフィルター複合体を形成するものである。
【００６１】
また、当該セル複合体から両方の成型用基板を除去することにより、重合体よりなる光学異方性重合体薄膜を単独に取り出すことが可能であり、このフィルムはそのままで、または他の適宜の部材と共に、光学機器に適用することにより、光学的ローパスフィルターとして使用することができる。
あるいは、上記のセル複合体から一方の成型用基板を除去することにより、重合体よりなる光学異方性重合体薄膜と成型用基板が積層された積層体が得られるが、この積層体を、そのままでまたは他の適宜の部材と共に、光学機器に適用することにより、光学的ローパスフィルターとして使用することが可能である。
【００６２】
以上の光学異方性重合体薄膜は、複屈折性、すなわち屈折率の異方性が大きいものであることが好ましく、具体的には、屈折率の異方性の下限値は、水晶の屈折率の異方性（０．００９）より大きい値、例えば０．０１以上、特に、０．０２以上であることが好ましく、これにより、光学的ローパスフィルターの小型化を十分に図ることができ、撮像素子のための光学的ローパスフィルターとして好適なものとなる。
一方、当該屈折率の異方性の上限値は、液晶の安定性などの観点から０．３５以下、特に、０．３以下であることが好ましい。
【００６３】
光学異方性重合体薄膜における常光線と異常光線との変位距離Ｓは、ＣＣＤ素子、ＭＯＳ素子などの撮像素子の１画素分程度以下の大きさに設定されることから、１〜２０μｍ、好ましくは１〜１０μｍの範囲とされ、これにより、当該光学異方性重合体薄膜は、撮像素子のための光学的ローパスフィルター材として好適なものとなる。
【００６４】
常光線と異常光線との変位距離Ｓ、すなわち光学的ローパスフィルターとしての空間遮断周波数は、当該光学異方性重合体薄膜の屈折率の異方性、当該光学異方性重合体薄膜における厚み方向に対する遅相軸の角度すなわち配向角ψ、および当該光学異方性重合体薄膜の厚みなどの条件を設定することにより定まる。
配向角ψは、その絶対値が１０〜８０度の範囲、好ましくは２０〜７０度の範囲、より好ましくは３０〜６０度の範囲とされる。配向角ψの絶対値が過小または過大である場合には、必要な特性を得るために当該光学異方性重合体薄膜の厚みを大きくすることが必要となる。
【００６５】
また、光学異方性重合体薄膜の厚みは、当該光学異方性重合体薄膜の配向角ψおよび屈折率の異方性の程度によって異なるが、通常１０〜２００μｍとされる。光学異方性重合体薄膜の厚みが大きくなると、得られる光学的ローパスフィルターは光線透過率が低下する傾向があるので、この観点からは厚みが小さいことが好ましい。
【００６６】
このような光学異方性重合体薄膜は、単体でまたは必要に応じて複数枚重ねて光学的ローパスフィルターとして用いることができる。また、フィルター複合体もその複数を積重して用いることが可能である。
【００６７】
本発明においては、例えば視感度補正用フィルターの表面に、上記の光学的ローパスフィルターを積層することにより、それぞれの機能の両方を備えた複合光学フィルターを得ることができる。
この複合光学フィルターに用いられる視感度補正用フィルターとしては、ガラス製またはプラスチック製のものを用いることができる。
ガラス製の視感度補正用フィルターとしては、例えば、リン酸ガラスに銅イオンが導入されたもの（ＨＯＹＡ社製、Ｃ−５００Ｓ，Ｃ−５０００など）、その他が挙げられ、プラスチック製の視感度補正用フィルターとしては、例えば、リン酸基含有アクリル系単量体およびこれと共重合可能な単量体からなる混合単量体を重合して得られる共重合体と、銅塩を主体とする金属塩とからなる光学フィルター（特開平６−１１８２２８号公報参照）が挙げられる。また、ガラスやプラスチックよりなる基板上に真空蒸着法やスパッタリング法により形成される無機多層膜による干渉フィルターなども挙げられるが、これらに限定されるものではない。
【００６８】
また、本発明の方法により得られた光学異方性重合体薄膜よりなる光学的ローパスフィルターに対し、適当な補正板を組み合わせることにより、被写体光の常光線と異常光線の強度が同等となる特性の複合光学フィルターを得ることができる。このような補正板としては、一般的な１／４波長板を用いることができるが、非偏光のものとするために偏光解消板を用いることも有効である。これらの波長板としては、通常、水晶板が用いられるが、ポリカーボネートやポリビニルアルコールなどの高分子製のものを用いることもできる。
【００６９】
光学的ローパスフィルター、補正板および視感度補正用フィルターの複数のものを積層して一体化するためには、積層界面を接着剤または粘着剤を用いて固定することが好ましく、これにより、積層界面の空気層での入射光線の反射が防止され、その結果、ゴーストの発生が防止されると共に、撮像素子へ入射する光量を確保することができる。
このような接着剤としては、熱硬化型ものまたは光硬化型のものであって、優れた光透過性を有するもの、例えば、エポキシ系接着剤、ウレタン系接着剤またはアクリル系接着剤などの接着剤を用いることが好ましい。また、粘着剤としては、耐候性の観点からアクリル系のものを用いることが好ましい。
【００７０】
また、光学異方性重合体薄膜よりなる光学的ローパスフィルターおよび複合光学フィルターの光線透過率をさらに高めるために、必要に応じて、これらのフィルターの被写体光線が通過する２つの面の一方若しくは両方に、真空蒸着法、デイッピング法などにより無反射コーティング層を形成することができる。
【００７１】
本発明の方法による光学異方性重合体薄膜は、特定の液晶性単量体成分を配向処理した上で、光重合処理および加熱重合処理によって重合してなるものであることにより、優れた複屈折性を有すると共に、１０〜２００μｍの厚みにおいてヘイズ値が１．５％以下であるという、きわめて小さくて十分に高い透明性を有するものである。
従って、当該光学異方性重合体薄膜は、従来使用されている水晶製の光学的ローパスフィルターに比べて、非常に軽量で、厚みが小さいものとすることができ、従って、ビデオカメラなどのＣＣＤ素子、ＭＯＳ素子などの撮像素子を利用した機器の小型化、軽量化に大きく寄与することができるものである。
【実施例】
【００７２】
以下、本発明の実施例について説明するが、本発明はこれらによって限定されるものではない。
なお、以下の実施例において、「部」は「質量部」を意味する。
【００７３】
実施例１
下記の化合物（Ａ１）と、化合物（Ｂ１）と、化合物（Ｃ１）を質量比で３０：３０：４０の割合で混合してなる液晶性単量体混合物１００部に、光重合開始剤ビス（２，６−ジメトキシベンゾイル）−２，４，４−トリメチルペンチルフォスフィンオキシド１部と１−ヒドロキシシクロヘキシルフェニルケトン３部との混合物（商品名「イルガキュア１８００」チバ・スペシャルティ・ケミカルズ社製）０．５部、および重合調節剤２，４−ジフェニル−４−メチル−１−ペンテン０．２部を添加し、溶解することにより、光重合性組成物を調製した。
縦４０ｍｍ、横４０ｍｍ、厚さ３ｍｍの透明ガラス板２枚を、０．２ｍｍの間隔で平行に保持し、周囲を共通にテープによりシールすることにより作製したキャスト用セルを予め温度４０℃に温めておき、これに上記光重合性組成物を注入し、注入口をテープで封止することにより成型用複合体を作製し、この成型用複合体を遮光した条件で温度７０℃に加温した。
【００７４】
上記の成型用複合体を、１０テスラの平行磁場が発生している平行磁場形成機構におけるセル台上に、磁力線に対してガラス面が４５度の傾斜角度となる状態で支持し、温度が２０℃になるように冷却しながら４分間保持することにより、配向処理を行った。
その後、超高圧水銀灯から紫外線を１２ｍＷ／ｃｍ2 のエネルギー強度で６０秒間照射することにより、光重合処理を行った。
【００７５】
一方、上記の操作によって得られる重合処理結果物の重合転換率を求めるために上記と全く同一の操作を行い、光重合処理により得られた参照用フィルムについて、その重合転換率を求めたところ４５質量％であった。
【００７６】
光重合処理により得られた成型用複合体を平行磁場形成機構より取り出してオーブンに入れ、１０分間で４５℃に昇温した後に３０分間で１５０℃まで昇温し、更に５時間の間この温度に保持することにより、加熱重合処理を行った。その後、成型用複合体の温度を室温に戻し、ガラスセルを分解して厚さ２００μｍの重合体膜１を得た。
この重合体膜１について、その複屈折性を示す像分離量を求めたところ２．５μｍであり、またヘイズ値を求めたところ０．２８％であった。
【００７７】
以上において、重合体膜について像分離量は次のようにして求めた。すなわち、重合体膜について「ＭＴＦ測定器」（オパール  イメージサイエンス社製）を用いてカットオフ周波数ｆを測定し、式ｄ＝〔１／（２ｆ）〕×１０００により、像分離量ｄ（単位：μｍ）を求めた。
また、ヘイズ値は、濁度計「ＮＤＨ２０００」（日本電色工業株式会社製）を用いて測定した。
【００７８】
重合転換率は、光重合処理により得られた重合体膜をガラス板から剥離してその重量Ｗ0 を測定し、これを、容器ａに入れた５０ｍｌのアセトンに浸漬し、重合が進まない温度−４０℃で１２時間保管した後に重合体膜を取り出し、容器ａに残ったアセトンを減圧下で蒸発させて残渣を濃縮乾固した。次いで、別の容器ｂに重合体膜を入れ、５０ｍｌのアセトンを加えて−４０℃で１２時間保管した後に重合体膜を取り出し、残ったアセトンを容器ａに移した後に減圧下でアセトンを蒸発させ、残渣を濃縮乾固した。更に容器ｂに重合体膜とアセトン５０ｍｌを加えて室温で１２時間放置した後に重合体膜を取り出し、残ったアセトンを容器ａに移し、アセトンを減圧下で蒸発させ残渣を濃縮乾固した。
このようにして得られる残渣が入った容器ａの重量（Ｗ1 ）を測定した。そして、重合転換率Ｔｐを式：Ｔｐ＝（Ｗ0−Ｗ1 ）／Ｗ0 により求めた。
【００７９】
重合転換率が低くてガラス板から重合体膜として剥離できない試料については、ガラス板の一方を除去した後に、他方のガラス板と一体のままで重量（Ｗt ）を測定し、上記と同様の操作を行うことにより、残渣の測定を行った。初期重量Ｗ0は、抽出後のガラス板から残存する樹脂成分を洗い流した後に他方のガラス板の重量（Ｗg ）を測定し、式：Ｗ0 ＝Ｗt−Ｗg から求めた。
【００８０】
【化４】
2008076790.tif 000007
【００８１】
【化５】
2008076790.tif 000008
【００８２】
実施例２
実施例１と同様にして作製した成型用複合体について、紫外線の照射時間を８０秒間に変更したこと以外は、実施例１と同様にして重合体膜２を得た。
一方、同一の操作を行い、光重合処理により得られた参照用フィルムについて、その重合転換率を求めたところ５５質量％であった。
このようにして得られた重合体膜２について、その複屈折性を示す像分離量を求めたところ３．５μｍであり、またヘイズ値を求めたところ０．４５％であった。
【００８３】
比較例１
重合調節剤２，４−ジフェニル−４−メチル−１−ペンテン０．２部を添加しなかったこと以外は、実施例１と同様にして光重合性組成物を調製した。この光重合性組成物を用いて実施例１と同様にして成型用複合体を作製し、同様の条件で配向処理および光重合処理を行った。
一方、同一の操作を行い、光重合処理により得られた参照用フィルムについて、その重合転換率を求めたところ９８質量％であった。
【００８４】
光重合処理により得られた成型用複合体について、実施例１と同様の条件で加熱重合処理を行い、厚さ２００μｍの比較用重合体膜１を得た。
このようにして得られた比較用重合体膜１について、その複屈折性を示す像分離量を求めたところ７．０μｍであり、またヘイズ値を求めたところ１．８％であった。
【００８５】
比較例２
実施例１と同様にして作製した成型用複合体について、紫外線の照射時間を３０秒間に変更したこと以外は、実施例１と同様にして比較用重合体膜２を得た。
一方、同一の操作を行い、光重合処理により得られた参照用フィルムについて、その重合転換率を求めたところ２８質量％であった。
このようにして得られた比較用重合体膜２について、ヘイズ値を求めたところ０．２％であったが、複屈折性を示す像分離量は測定不可能であった。
【００８６】
以上の結果から、本発明の方法による実施例１および実施例２で得られた重合体膜は、優れた複屈折性を有すると共に、ヘイズ値が十分に小さい光学異方性重合体薄膜であることが明らかである。
これに対して、光重合処理による重合が過剰の比較例１で得られた重合体膜は、複屈折性は高いもののヘイズ値が十分に小さいものとならないことが理解される。
また、光重合処理が十分に行われなかった比較例２で得られた重合体膜は、実際上、複屈折性が認められず、これは、配向処理による効果が維持されなかったことによるものと考えられる。
【図面の簡単な説明】
【００８７】
【図１】本発明の光学異方性重合体薄膜の製造方法に用いられるキャスト用セルの一例の構成を示す説明用断面図である。
【図２】図１のキャスト用セルにより形成された成型用複合体を示す説明用断面図である。
【図３】光重合性組成物における液晶化合物の液晶分子の配向処理についての説明図である。
【符号の説明】
【００８８】
１０  キャスト用セル
１２  成型用基板
Ｇ  間隙
Ｍ  液晶分子
１４  シール用テープ
Ｌ  光重合性組成物の薄層
２０  成型用複合体
【図１】
2008076790.tif 000011
【図２】
2008076790.tif 000012
【図３】
2008076790.tif 000013